ЧЕРНАЯ ГЛАЗУРЬ
BLACK GLASE

Изобретение относится к технологии силикатов и касается составов глазурей для нанесения на облицовочную плитку, изделия декоративно-художественного назначения.
2
2
3
2
3
2
2
2
2
2
3
Известна черная глазурь, включающая, мас.%.: SiO 53,0-54,0; AlO 10,5-11,0; BO 4,0-4,2; ZnO 5,2-5,4; щелочные оксиды (NaO, KO, LiO) 4,8-5,2; CaO 6,5-7,0; MgO 1,0-1,4; BaO 2,0-2,22; MnO 3,0-3,2; CoO 3,5-5,0; FeO 3,1-3,9 [1]. Температура варки фритты глазури 1350-1400°С, температура обжига 1120-1150°С.
Задача изобретения состоит в снижении температуры варки фритты и температуры обжига черной глазури.
2
2
3
2
3
2
2
2
2
2
3
2
2
3
2
3
2
2
2
2
2
3
Технический результат достигается тем, что в черной глазури, включающей SiO, AlO, ВО, ZnO, NaO, KO, LiO, CaO, MgO, BaO, MnO, CoO, FeO, компоненты находятся при следующем соотношении, мас.%: SiO 9,4-13,3; AlO 2,0-2,6; ВО 40,0-45,0; ZnO 8,0-10,0; NaO 2,0-3,0; KO 4,8-5,2; LiO 1,0-2,0; CaO 8,0-10,0; MgO 3,0-4,0, BaO 2,5-3,0; MnO 3,0-3,2; CoO 1,0-1,4; FeO 6,0-6,6.
В таблице приведены составы глазури.
Таблица
Компоненты
Состав, мас.%:
1
2
3
SiO<sub>2</sub>
9,4
11,0
13,3
Al<sub>2</sub>O<sub>3</sub>
2,0
2,3
2,6
B<sub>2</sub>O<sub>3</sub>
45,0
43,0
40,0
ZnO
8,0
9,0
10,0
Na<sub>2</sub>O
2,0
2,5
3,0
K<sub>2</sub>O
4,8
5,0
5,2
Li<sub>2</sub>O
2,0
1,5
1,0
CaO
10,0
9,0
8,0
MgO
3,0
3,5
4,0
BaO
3,0
2,7
2,5
MnO<sub>2</sub>
3,2
3,0
3,0
CoO
1,0
1,2
1,4
Fe<sub>2</sub>O<sub>3</sub>
6,6
6,3
6,0
Варку фритты глазури проводят при температуре 1300°С. Расплав гранулируют в воду. Полученную фритту размалывают мокрым способом до полного прохождения через сетку №0056, подготавливают суспензию с влажностью 45-47%. Суспензию наносят на керамические изделия и при температуре 850°С проводят обжиг. Глазурь образует гладкое, ровное покрытие черного цвета.
Источник информации
1. RO 103675 B1, С03С 8/00, 1993.